【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
グラファイト複合粒子を作製する方法であって、
ａ）第１の粒子を用意するステップであって、該第１の粒子が、シリコン、酸化ケイ素（ＳｉＯｘ、式中、ｘは＜２である。）、ゲルマニウム、スズ、鉛、鉄、アルミニウム、リチウム、コバルト、又はシリコン、ゲルマニウム、スズ、鉛、鉄、アルミニウム、リチウム若しくはコバルトのいずれか１つ以上のいずれかの組合せの合金を含むコア材料を有する、ステップ、
ｂ）グラファイト粒子を用意するステップ、
ｃ）前記第１の粒子及び前記グラファイト粒子を組み合わせて、グラファイト複合粒子を得るステップであって、前記第１の粒子が、前記グラファイト粒子の表面上又は細孔中に包埋される、ステップ
を含む、方法。
【請求項２】
前記第１の粒子の寸法が、１５ｎｍ〜５００ｎｍである、請求項１に記載の方法。
【請求項３】
前記グラファイト粒子が、フレーク状天然グラファイト、球形グラファイト又は合成グラファイトである、請求項１〜２のいずれかに記載の方法。
【請求項４】
前記グラファイト粒子が、２００〜１０００ｎｍの範囲の大きさの細孔開口を有する、請求項１〜３のいずれかに記載の方法。
【請求項５】
グラファイトの粒径分布が、２０００ｎｍ〜４００００ｎｍである、請求項１〜４のいずれかに記載の方法。
【請求項６】
前記グラファイト複合粒子を化合物でコーティングするステップと、当該コーティングされたグラファイト複合粒子に加熱処理プロセスを施して、前記コーティングを硬化させるステップとをさらに含む、請求項１又は２に記載の方法。
【請求項７】
前記第１の粒子が、前記第１の粒子の表面の少なくとも一部を覆う非誘電体層により不動態化され、該非誘電体層が、
水素（Ｈ２）、アルケン、アルキン、芳香族、ヘテロ芳香族、シクロアルケン、アルコール、グリコール、チオール、ジスルフィド、アミン、アミド、ピリジン、ピロール、フラン、チオフェン、シアネート、イソシアネート、イソチオシアネート、ケトン、カルボン酸、アミノ酸及びアルデヒドからなる群から選択される化合物；
１，２−ジメトキシエタン（グリム、モノグリム、ジメチルグリコール又はジメチルセロソルブとも称する。）；１−メトキシ−２−（２−メトキシエトキシ）エタン（ジグリム、２−メトキシエチルエーテル、ジ（２−メトキシエチル）エーテル又はジエチレングリコールジメチルエーテルとも称する。）；１，２−ビス（２−メトキシエトキシ）エタン（トリグリム、トリエチレングリコールジメチルエーテル、２，５，８，１１−テトラオキサドデカン、１，２−ビス（２−メトキシエトキシ）エタン又はジメチルトリグリコールとも称する。）；２，５，８，１１，１４−ペンタオキサペンタデカン（テトラグリム、テトラエチレングリコールジメチルエーテル、ビス［２−（２−メトキシエトキシ）エチル］エーテル、又はジメトキシテトラグリコールとも称する。）；ジメトキシメタン（メチラールとも称する。）；メトキシエタン（エチルメチルエーテルとも称する。）；メチルｔｅｒｔ−ブチルエーテル（ＭＴＢＥとも称する。）；ジエチルエーテル；ジイソプロピルエーテル；ジ−ｔｅｒｔ−ブチルエーテル；エチルｔｅｒｔ−ブチルエーテル；ジオキサン；フラン；テトラヒドロフラン；２−メチルテトラヒドロフラン；及びジフェニルエーテルからなる群から選択される化合物；
トルエン、ベンゼン、多環式芳香族、フラーレン、金属フラーレン、スチレン、シクロオクタテトラエン、ノルボルナジエン、第１級アルケン、第１級アルキン、飽和又は不飽和脂肪酸、ペプチド、タンパク質、酵素、２，３，６，７−テトラヒドロキシアントラセン、カテコール、２，３−ヒドロキシナフタレン、９，１０−ジブロモアントラセン及びテレフタルアルデヒドからなる群から選択される化合物；
ジクロロメタン（塩化メチレンとも称する。）、１，２−ジクロロエタン、１，１−ジクロロエタン、１，１，１−トリクロロプロパン、１，１，２−トリクロロプロパン、１，１，３−トリクロロプロパン、１，２，２−トリクロロプロパン、１，２，３−トリクロロプロパン、１，２−ジクロロベンゼン（オルト−ジクロロベンゼンとも称する。）、１，３−ジクロロベンゼン（メタ−ジクロロベンゼンとも称する。）、１，４−ジクロロベンゼン（パラ−ジクロロベンゼンとも称する。）、１，２，３−トリクロロベンゼン、１，３，５−トリクロロベンゼン、α，α，α−トリクロロトルエン、２，４，５−トリクロロトルエン、Ｎ−メチルピロリジノン（ＮＭＰ）、ジメチルスルホキシド（ＤＭＳＯ）、テトラヒドロフラン（ＴＨＦ）、ニトロメタン、ヘキサメチルホスホルアミド（ＨＭＰＡ）、ジメチルホルムアミド（ＤＭＦ）及びスルファロンからなる群から選択される化合物；
ジクロロメタン（塩化メチレンとも称する。）、１，２−ジクロロエタン、１，１−ジクロロエタン、１，１，１−トリクロロプロパン、１，１，２−トリクロロプロパン、１，１，３−トリクロロプロパン、１，２，２−トリクロロプロパン、１，２，３−トリクロロプロパン、１，２−ジクロロベンゼン（オルト−ジクロロベンゼンとも称する。）、１，３−ジクロロベンゼン（メタ−ジクロロベンゼンとも称する。）、１，４−ジクロロベンゼン（パラ−ジクロロベンゼンとも称する。）、１，２，３−トリクロロベンゼン、１，３，５−トリクロロベンゼン、α，α，α−トリクロロトルエン、２，４，５−トリクロロトルエン、Ｎ−メチルピロリジノン（ＮＭＰ）、ジメチルスルホキシド（ＤＭＳＯ）、テトラヒドロフラン（ＴＨＦ）、ニトロメタン、ヘキサメチルホスホルアミド（ＨＭＰＡ）、ジメチルホルムアミド（ＤＭＦ）及びスルファロンからなる群から選択される化合物；
ポリアラミド、ＰＡＮ、ポリアクリル酸（ＰＡＡ）及びその中和塩、ＭＰＡＡ（Ｍ＝Ｌｉ、Ｎａ又はＫ）、ポリエチレンオキシド（ＰＥＯ）、ポリ（メタクリル酸メチル）（ＰＭＭＡ）、カルボキシメチルセルロース（ＣＭＣ）、ポリアニリン（ＰＡＮＩ）、ポリイミド（ＰＩ）、ポリ（エチレン−ｃｏ−アクリル酸）（ＰＥＡＡ）、セルロース、単糖及び多糖からなる群から選択される化合物；
金属酸化物、チタンイソプロポキシド（Ｔｉ（ｉ−ＯＰｒ）４、式中、ＯＰｒ＝ＯＣ３Ｈ７である。）、及びアルミニウムイソプロポキシド（Ａｌ（ｉ−ＯＰｒ）３）からなる群から選択される化合物；
カルボキシレート、ＥＣ、ＥＭＣ、ＤＭＣ、ＭＥＣ、ＦＥＣ、ＤＦＥＣ、ビニレンカーボネート、ペルフルオロアルキルエチレンカーボネート、ペルフルオロアルケン（Ｃ２〜Ｃ１２）及び１Ｈ，Ｈ１，Ｈ２−ペルフルオロアルケン（Ｃ３〜Ｃ１２）からなる群から選択される化合物；又は
ｐ−フェニレンジアミン、スクシンアミド、フェニレンジアミン（ｏ−、ｍ−及びｐ−類似体）及びＣ２〜Ｃ１２の範囲のアルキルジアミドからなる群から選択される化合物
に由来する、請求項１〜６のいずれかに記載の方法。
【請求項８】
前記第１の粒子が、Ｘ線光電子分光法（ＸＰＳ）により特性決定して、酸化ケイ素化学種を実質的に含まない外表面を有し、前記第１の粒子が、Ｘ線光電子分光法（ＸＰＳ）により特性決定して、１％以下のＳｉＯｘ含有量（ただし、ｘは≦２である）を有する外表面を有する、請求項１又は２に記載の方法。
【請求項９】
前記第１の粒子のコア材料が、
ａ）ｐ型半導体のドーピングに使用される１つ以上の元素であって、ホウ素、アルミニウム及びガリウムから独立して選択される元素、
ｂ）ｎ型半導体のドーピングに使用される１つ以上の元素であって、窒素、リン、ヒ素及びアンチモンから独立して選択される元素、
ｃ）冶金シリコンで見出される１つ以上の元素であって、アルミニウム、カルシウム、チタン、鉄及び銅から独立して選択される元素、
ｄ）アルミニウム、ニッケル、鉄、銅、モリブデン、亜鉛、銀及び金から独立して選択される１つ以上の導電性金属、
ｅ）又はそれらの任意の組み合わせ
をさらに含む、請求項１〜８のいずれかに記載の方法。
【請求項１０】
ａ）第１の粒子であって、シリコン、酸化ケイ素（ＳｉＯｘ、式中、ｘは＜２である。）、ゲルマニウム、スズ、鉛、鉄、アルミニウム、リチウム、コバルト、又はシリコン、ゲルマニウム、スズ、鉛、鉄、アルミニウム、リチウム若しくはコバルトのいずれか１つ以上のいずれかの組合せの合金を含むコア材料を有する、第１の粒子、
ｂ）及びグラファイト粒子
を含み、前記第１の粒子が前記グラファイト粒子の表面上又は細孔中に包埋されており、
前記第１の粒子が、該第１の粒子の表面の少なくとも一部を覆う非誘電体層を有する、グラファイト複合粒子。
【請求項１１】
前記非誘電体層が、
水素（Ｈ２）、アルケン、アルキン、芳香族、ヘテロ芳香族、シクロアルケン、アルコール、グリコール、チオール、ジスルフィド、アミン、アミド、ピリジン、ピロール、フラン、チオフェン、シアネート、イソシアネート、イソチオシアネート、ケトン、カルボン酸、アミノ酸及びアルデヒドからなる群から選択される化合物；
１，２−ジメトキシエタン（グリム、モノグリム、ジメチルグリコール又はジメチルセロソルブとも称する。）；１−メトキシ−２−（２−メトキシエトキシ）エタン（ジグリム、２−メトキシエチルエーテル、ジ（２−メトキシエチル）エーテル又はジエチレングリコールジメチルエーテルとも称する。）；１，２−ビス（２−メトキシエトキシ）エタン（トリグリム、トリエチレングリコールジメチルエーテル、２，５，８，１１−テトラオキサドデカン、１，２−ビス（２−メトキシエトキシ）エタン又はジメチルトリグリコールとも称する。）；２，５，８，１１，１４−ペンタオキサペンタデカン（テトラグリム、テトラエチレングリコールジメチルエーテル、ビス［２−（２−メトキシエトキシ）エチル］エーテル、又はジメトキシテトラグリコールとも称する。）；ジメトキシメタン（メチラールとも称する。）；メトキシエタン（エチルメチルエーテルとも称する。）；メチルｔｅｒｔ−ブチルエーテル（ＭＴＢＥとも称する。）；ジエチルエーテル；ジイソプロピルエーテル；ジ−ｔｅｒｔ−ブチルエーテル；エチルｔｅｒｔ−ブチルエーテル；ジオキサン；フラン；テトラヒドロフラン；２−メチルテトラヒドロフラン；及びジフェニルエーテルからなる群から選択される化合物；
トルエン、ベンゼン、多環式芳香族、フラーレン、金属フラーレン、スチレン、シクロオクタテトラエン、ノルボルナジエン、第１級アルケン、第１級アルキン、飽和又は不飽和脂肪酸、ペプチド、タンパク質、酵素、２，３，６，７−テトラヒドロキシアントラセン、カテコール、２，３−ヒドロキシナフタレン、９，１０−ジブロモアントラセン及びテレフタルアルデヒドからなる群から選択される化合物；
ジクロロメタン（塩化メチレンとも称する。）、１，２−ジクロロエタン、１，１−ジクロロエタン、１，１，１−トリクロロプロパン、１，１，２−トリクロロプロパン、１，１，３−トリクロロプロパン、１，２，２−トリクロロプロパン、１，２，３−トリクロロプロパン、１，２−ジクロロベンゼン（オルト−ジクロロベンゼンとも称する。）、１，３−ジクロロベンゼン（メタ−ジクロロベンゼンとも称する。）、１，４−ジクロロベンゼン（パラ−ジクロロベンゼンとも称する。）、１，２，３−トリクロロベンゼン、１，３，５−トリクロロベンゼン、α，α，α−トリクロロトルエン、２，４，５−トリクロロトルエン、Ｎ−メチルピロリジノン（ＮＭＰ）、ジメチルスルホキシド（ＤＭＳＯ）、テトラヒドロフラン（ＴＨＦ）、ニトロメタン、ヘキサメチルホスホルアミド（ＨＭＰＡ）、ジメチルホルムアミド（ＤＭＦ）及びスルファロンからなる群から選択される化合物；
ポリアラミド、ＰＡＮ、ポリアクリル酸（ＰＡＡ）及びその中和塩、ＭＰＡＡ（Ｍ＝Ｌｉ、Ｎａ又はＫ）、ポリエチレンオキシド（ＰＥＯ）、ポリ（メタクリル酸メチル）（ＰＭＭＡ）、カルボキシメチルセルロース（ＣＭＣ）、ポリアニリン（ＰＡＮＩ）、ポリイミド（ＰＩ）、ポリ（エチレン−ｃｏ−アクリル酸）（ＰＥＡＡ）、セルロース、単糖及び多糖からなる群から選択される化合物；
金属酸化物、チタンイソプロポキシド（Ｔｉ（ｉ−ＯＰｒ）４、式中、ＯＰｒ＝ＯＣ３Ｈ７である。）、及びアルミニウムイソプロポキシド（Ａｌ（ｉ−ＯＰｒ）３）からなる群から選択される化合物；
カルボキシレート、ＥＣ、ＥＭＣ、ＤＭＣ、ＭＥＣ、ＦＥＣ、ＤＦＥＣ、ビニレンカーボネート、ペルフルオロアルキルエチレンカーボネート、ペルフルオロアルケン（Ｃ２〜Ｃ１２）及び１Ｈ，Ｈ１，Ｈ２−ペルフルオロアルケン（Ｃ３〜Ｃ１２）からなる群から選択される化合物；又は
ｐ−フェニレンジアミン、スクシンアミド、フェニレンジアミン（ｏ−、ｍ−及びｐ−類似体）及びＣ２〜Ｃ１２の範囲のアルキルジアミドからなる群から選択される化合物
に由来する、請求項１０に記載のグラファイト複合粒子。
【請求項１２】
前記第１の粒子が、Ｘ線光電子分光法（ＸＰＳ）により特性決定して、酸化ケイ素化学種を実質的に含まない外表面を有する、請求項１０又は１１に記載のグラファイト複合粒子。
【請求項１３】
前記第１の粒子の外表面が、Ｘ線光電子分光法（ＸＰＳ）により特性決定して、１％以下のＳｉＯｘ含有量（ただし、ｘは≦２である）を有し、
前記第１の粒子が、１つ以上の表面改質剤で改質された外表面を有し、前記表面改質剤が、ベンゼン、メシチレン、キシレン、２，３−ジヒドロキシナフタレン、２，３−ジヒドロキシアントラセン、９，１０−フェナントレンキノン、２，３−ジヒドロキシテトラセン、フッ素置換２，３−ジヒドロキシテトラセン、トリフルオロメチル置換２，３−ジヒドロキシテトラセン、２，３−ジヒドロキシペンタセン、フッ素置換２，３−ジヒドロキシペンタセン、トリフルオロメチル置換２，３−ジヒドロキシペンタセン、ペンタセン、フッ素置換ペンタセン、ナフタレン、アントラセン、ピレン、ペリレン、トリフェニレン、クリセン、フェナントレン、アズレン、ペンタセン、ピレン、ポリチオフェン、ポリ（３−ヘキシルチオフェン−２，５−ジイル）、ポリ（３−ヘキシルチオフェン）、ポリフッ化ビニリデン、ポリアクリロニトリル、フィチン酸で架橋されたポリアニリン、単層カーボンナノチューブ、多層カーボンナノチューブ、Ｃ６０フラーレン、Ｃ７０フラーレン、ナノ球形カーボン、グラフェン、グラファイトナノプレートレット、カーボンブラック、すす、炭化導電性炭素又はそれらの任意の組み合わせである、
請求項１２に記載のグラファイト複合粒子。
【請求項１４】
前記第１の粒子が、前記コア材料及びリチウムの合金であり、
前記第１の粒子の合金が、第１の合金粒子の表面上に、１つ以上の表面改質剤と共に連続コーティングでコーティングされており、前記表面改質剤が、ポリマー添加剤又はモノマー添加剤である、
請求項１０に記載のグラファイト複合粒子。
【請求項１５】
前記ポリマー添加剤が、ポリスチレン、ポリアクリロニトリル、ポリアクリル酸、ポリアクリル酸リチウム及びポリアニリンからなる群から選択され、
前記モノマー添加剤が、アルケン、アルキン、芳香族、ヘテロ芳香族、シクロアルケン、アルコール、グリコール、ポリグリコール、エーテル、ポリエーテル、チオール、ジスルフィド、アミン、アミド、ピリジン、ピロール、イミド、イミダゾール、イミダゾリン、フラン、チオフェン、シアネート、イソシアネート、イソチオシアネート、ケトン、カルボン酸、エステル、アミノ酸、アルデヒド、アクリレート、メタクリレート、オキシレート、有機カーボネート、ラクトン、並びにガスＨ２、Ｏ２、ＣＯ２、Ｎ２Ｏ及びＨＦ、並びにそれらのフッ化類似体からなる群から選択される、
請求項１４に記載のグラファイト複合粒子。
【請求項１６】
コーティングされた粒子を作製する方法であって、
ａ）第１の粒子を用意するステップであって、該第１の粒子が、シリコン、酸化ケイ素（ＳｉＯｘ、式中、ｘは＜２である。）、ゲルマニウム、スズ、鉛、鉄、アルミニウム、リチウム、コバルト、又はシリコン、ゲルマニウム、スズ、鉛、鉄、アルミニウム、リチウム若しくはコバルトのいずれか１つ以上のいずれかの組合せの合金を含むコア材料を有するステップ、
ｂ）前記第１の粒子を、該第１の粒子の表面を覆う非誘電体層でコーティングすることにより、不動態化するステップ、
ｃ）前記不動態化された第１の粒子の全体をコーティングするステップ
を含む、方法。
【請求項１７】
前記非誘電体層が、
水素（Ｈ２）、アルケン、アルキン、芳香族、ヘテロ芳香族、シクロアルケン、アルコール、グリコール、チオール、ジスルフィド、アミン、アミド、ピリジン、ピロール、フラン、チオフェン、シアネート、イソシアネート、イソチオシアネート、ケトン、カルボン酸、アミノ酸及びアルデヒドからなる群から選択される化合物；
１，２−ジメトキシエタン（グリム、モノグリム、ジメチルグリコール又はジメチルセロソルブとも称する。）；１−メトキシ−２−（２−メトキシエトキシ）エタン（ジグリム、２−メトキシエチルエーテル、ジ（２−メトキシエチル）エーテル又はジエチレングリコールジメチルエーテルとも称する。）；１，２−ビス（２−メトキシエトキシ）エタン（トリグリム、トリエチレングリコールジメチルエーテル、２，５，８，１１−テトラオキサドデカン、１，２−ビス（２−メトキシエトキシ）エタン又はジメチルトリグリコールとも称する。）；２，５，８，１１，１４−ペンタオキサペンタデカン（テトラグリム、テトラエチレングリコールジメチルエーテル、ビス［２−（２−メトキシエトキシ）エチル］エーテル、又はジメトキシテトラグリコールとも称する。）；ジメトキシメタン（メチラールとも称する。）；メトキシエタン（エチルメチルエーテルとも称する。）；メチルｔｅｒｔ−ブチルエーテル（ＭＴＢＥとも称する。）；ジエチルエーテル；ジイソプロピルエーテル；ジ−ｔｅｒｔ−ブチルエーテル；エチルｔｅｒｔ−ブチルエーテル；ジオキサン；フラン；テトラヒドロフラン；２−メチルテトラヒドロフラン；及びジフェニルエーテルからなる群から選択される化合物；
トルエン、ベンゼン、多環式芳香族、フラーレン、金属フラーレン、スチレン、シクロオクタテトラエン、ノルボルナジエン、第１級アルケン、第１級アルキン、飽和又は不飽和脂肪酸、ペプチド、タンパク質、酵素、２，３，６，７−テトラヒドロキシアントラセン、カテコール、２，３−ヒドロキシナフタレン、９，１０−ジブロモアントラセン及びテレフタルアルデヒドからなる群から選択される化合物；
ジクロロメタン（塩化メチレンとも称する。）、１，２−ジクロロエタン、１，１−ジクロロエタン、１，１，１−トリクロロプロパン、１，１，２−トリクロロプロパン、１，１，３−トリクロロプロパン、１，２，２−トリクロロプロパン、１，２，３−トリクロロプロパン、１，２−ジクロロベンゼン（オルト−ジクロロベンゼンとも称する。）、１，３−ジクロロベンゼン（メタ−ジクロロベンゼンとも称する。）、１，４−ジクロロベンゼン（パラ−ジクロロベンゼンとも称する。）、１，２，３−トリクロロベンゼン、１，３，５−トリクロロベンゼン、α，α，α−トリクロロトルエン、２，４，５−トリクロロトルエン、Ｎ−メチルピロリジノン（ＮＭＰ）、ジメチルスルホキシド（ＤＭＳＯ）、テトラヒドロフラン（ＴＨＦ）、ニトロメタン、ヘキサメチルホスホルアミド（ＨＭＰＡ）、ジメチルホルムアミド（ＤＭＦ）及びスルファロンからなる群から選択される化合物；
ポリアラミド、ＰＡＮ、ポリアクリル酸（ＰＡＡ）及びその中和塩、ＭＰＡＡ（Ｍ＝Ｌｉ、Ｎａ又はＫ）、ポリエチレンオキシド（ＰＥＯ）、ポリ（メタクリル酸メチル）（ＰＭＭＡ）、カルボキシメチルセルロース（ＣＭＣ）、ポリアニリン（ＰＡＮＩ）、ポリイミド（ＰＩ）、ポリ（エチレン−ｃｏ−アクリル酸）（ＰＥＡＡ）、セルロース、単糖及び多糖からなる群から選択される化合物；
金属酸化物、チタンイソプロポキシド（Ｔｉ（ｉ−ＯＰｒ）４、式中、ＯＰｒ＝ＯＣ３Ｈ７である。）、及びアルミニウムイソプロポキシド（Ａｌ（ｉ−ＯＰｒ）３）からなる群から選択される化合物；
カルボキシレート、ＥＣ、ＥＭＣ、ＤＭＣ、ＭＥＣ、ＦＥＣ、ＤＦＥＣ、ビニレンカーボネート、ペルフルオロアルキルエチレンカーボネート、ペルフルオロアルケン（Ｃ２〜Ｃ１２）及び１Ｈ，Ｈ１，Ｈ２−ペルフルオロアルケン（Ｃ３〜Ｃ１２）からなる群から選択される化合物；又は
ｐ−フェニレンジアミン、スクシンアミド、フェニレンジアミン（ｏ−、ｍ−及びｐ−類似体）及びＣ２〜Ｃ１２の範囲のアルキルジアミドからなる群から選択される化合物
に由来し、
前記不動態化された第１の粒子が、化学気相蒸着により化合物でコーティングされる、請求項１６に記載の方法。
【請求項１８】
前記不動態化された第１の粒子を、溶液中で溶媒和ポリマーと一緒に撹拌すること、続いて溶媒を蒸発させることにより、前記不動態化された第１の粒子がコーティングされる、請求項１６又は１７に記載の方法。
【請求項１９】
前記溶媒和ポリマーが、Ｎ，Ｎ−ジメチルホルムアミド（ＤＭＦ）中のポリアクリロニトリル（ＰＡＮ）、又はＴＨＦ中のポリエチレン−ｃｏ−アクリル酸、又はＴＨＦ中のポリ（メタクリル酸メチル）（ＰＭＭＡ）、又はＴＨＦ中のポリスチレンからなる群から選択される、請求項１８に記載の方法。
【請求項２０】
前記不動態化された第１の粒子が、ポリマーを形成する試薬又は試薬の組合せと溶媒中で前記粒子を撹拌し、続いて前記溶媒を蒸発させることにより、コーティングされる、請求項１６又は１７に記載の方法。
【請求項２１】
前記不動態化されコーティングされた第１の粒子に加熱処理プロセスを施して、コーティングを硬化させる、請求項１６〜２０のいずれかに記載の方法。
【請求項２２】
前記不動態化されコーティングされた第１の粒子に、コーティング成分の架橋カップリングを誘導するプロセスを施す、請求項１６〜２０のいずれかに記載の方法。